КЕРАМИЧЕСКАЯ МАССА
CERAMIC MASS

Изобретение относится к области технологии силикатов и касается составов керамических масс для производства керамического кирпича, черепицы.
Известна керамическая масса следующего состава, мас.%: лессовидный суглинок 86,4-94,8; зола ТЭЦ 8,0-12,0; пластифицирующая добавка 1,2-1,6 [1].
Задачей изобретения является повышение морозостойкости изделий, полученных из керамической массы.
Технический результат достигается тем, что керамическая масса, включающая лессовидный суглинок, золу-унос, дополнительно содержит каолин и оксид цинка при следующем соотношении компонентов, мас.%: лессовидный суглинок 89,8-90,8; каолин 2,0-3,0; оксид цинка 0,2-0,3; зола-унос 6,0-8,0.
В таблице приведены составы керамической массы.
Таблица.
Компоненты
Состав, мас.%:
1
2
3
Лессовидный суглинок
90,8
90,2
89,8
Каолин
3,0
2,5
2,0
Оксид цинка
0,2
0,3
0,2
Зола-унос
6,0
7,0
8,0
Морозостойкость, циклы
~30
~30
~30
Компоненты дозируют в требуемых количествах, смешивают и готовят керамическую массу с влажностью 18-26%. Из приготовленной керамической масы пластическим способом формуют изделия (кирпич), которые сушат и обжигают при температуре 1000-1050°С. Возможно нанесение на поверхность отформованных изделий (до обжига) слоя глазурной суспензии.
Источники информации
1. KG 415,2000.